(57)【要約】【課題】  制御性良くフォトニック結晶空孔を形成できる素子構造を有することにより、歩留よく、素子特性のバラツキが小さい、制御された横モードをもつ高出力な面発光レーザを提供する。【解決手段】  半導体基板上に、下部半導体多層膜反射鏡（ＤＢＲ）、下部スペーサ層、活性層、上部スペーサ層、第１の上部半導体多層膜反射鏡（ＤＢＲ）、第２の上部多層膜反射鏡（ＤＢＲ）が順次に設けられ、前記第１の上部半導体多層膜反射鏡は、複数の低屈折率孔を有する２次元フォトニック結晶構造と、導電性領域と高抵抗領域とからなる電流狭窄層とを備え、第１の上部半導体多層膜反射鏡に上部電極が接続されていることを特徴としている。【選択図】      図１
2005353623.tif 000002
【特許請求の範囲】
【請求項１】
半導体基板上に、下部半導体多層膜反射鏡、下部スペーサ層、活性層、上部スペーサ層、第１の上部半導体多層膜反射鏡、第２の上部多層膜反射鏡が順次に設けられ、前記第１の上部半導体多層膜反射鏡は、複数の低屈折率孔を有する２次元フォトニック結晶構造と、導電性領域と高抵抗領域とからなる電流狭窄層とを備え、第１の上部半導体多層膜反射鏡に上部電極が接続されていることを特徴とする面発光レーザ。
【請求項２】
請求項１記載の面発光レーザにおいて、前記２次元フォトニック結晶構造を形成する低屈折率孔の内部は、第１の上部半導体多層膜反射鏡よりも低い屈折率の材料で被覆又は充填されていることを特徴とする面発光レーザ。
【請求項３】
請求項１または請求項２記載の面発光レーザにおいて、前記第２の上部多層膜反射鏡の少なくとも一部が誘電体多層膜で形成されていることを特徴とする面発光レーザ。
【請求項４】
請求項３記載の面発光レーザにおいて、第２の上部多層膜反射鏡の一部が前記上部電極の少なくとも一部の上に設けられていることを特徴とする面発光レーザ。
【請求項５】
請求項１乃至請求項４のいずれか一項に記載の面発光レーザにおいて、前記第１の上部半導体多層膜反射鏡は、複数の高抵抗領域形成用孔を有しており、前記電流狭窄層は、前記高抵抗領域形成用孔の周辺に形成された高抵抗領域と、高抵抗領域に囲まれた少なくとも１つの導電性領域とからなることを特徴とする面発光レーザ。
【請求項６】
請求項５記載の面発光レーザにおいて、前記電流狭窄層の導電性領域は、Ａｌ（Ｇａ）Ａｓ層からなり、前記電流狭窄層の高抵抗領域は、Ａｌ（Ｇａ）Ａｓが前記高抵抗領域形成用孔を通して供給された酸化種により酸化された層からなることを特徴とする面発光レーザ。
【請求項７】
請求項５または請求項６記載の面発光レーザにおいて、前記複数の高抵抗領域形成用孔の少なくとも一部の孔の少なくとも内面が、素子構成膜よりも低い屈折率の材料で被覆又は充填されていることを特徴とする面発光レーザ。
【請求項８】
請求項１乃至請求項７のいずれか一項に記載の面発光レーザにおいて、前記活性層には、ＧａＩｎＮＡｓ系材料が用いられていることを特徴とする面発光レーザ。
【請求項９】
請求項１乃至請求項８のいずれか一項に記載の面発光レーザが発光デバイスとして用いられていることを特徴とする光伝送システム。
【発明の詳細な説明】
【技術分野】
【０００１】
本発明は、面発光レーザ及び光伝送システムに関する。
【背景技術】
【０００２】
面発光レーザ（ＶＣＳＥＬ）は、半導体基板と垂直方向にレーザ共振器を構成し、一対の電極から電流が注入されると発振光を基板と垂直に出射するレーザであり、一般的な構成は次のようになる。
【０００３】
すなわち、基板側と表面側に、一対の高反射率の反射鏡が設けられ、これらの一対の反射鏡の間に、活性層と活性層を挟む上下２つのスペーサ層とからなる共振器が設けられている。さらに、電流密度を高めるため、活性層近傍に電流を閉じ込める電流狭窄構造が形成されている。
【０００４】
このような構成をとることで、次のような利点をもつ。
【０００５】
すなわち、活性層体積を小さくできることから、低いしきい値電流，低い消費電力で駆動できる。また、共振器のモード体積が小さいので、数十ＧＨｚの変調が可能であり、高速伝送に向く。また、出射光の広がり角が小さく、光ファイバへの結合が容易である。また、作製にへき開を必要とせず素子面積も小さいので、並列化及び２次元高密度アレイ化が容易である。
【０００６】
このため、ＶＣＳＥＬは、ＬＡＮなどの光伝送用光源への適用にとどまらず、ボード間，ボード内，ＬＳＩのチップ間，チップ内の光伝送用光源、レーザプリンター用光源への適用が期待されている。
【０００７】
上記ＶＣＳＥＬの用途への適用性を高めるため、単一モード発振を維持しつつ、より高出力が得られるＶＣＳＥＬが望まれている。
【０００８】
この目的を達成するため、種々の構成が検討されてきているが、最も有望な構成のひとつとして、非特許文献１，非特許文献２には、ＶＣＳＥＬ表面にフォトニック結晶ファイバ（ＰＣＦ）構造の２次元フォトニック結晶構造を形成したフォトニック結晶ＶＣＳＥＬ（以下、ＰＣ−ＶＣＳＥＬという）が提案されている。
【０００９】
このフォトニック結晶ＶＣＳＥＬは、フォトニック結晶構造により横モードを制御できるので、容易に単一モードの出力光が得られ、且つ、活性層領域が広いので高い光出力が望める。
【００１０】
これらの２次元フォトニック結晶構造では、上部ＤＢＲの表面から上部ＤＢＲの低部近傍まで達する複数の空孔が設けられている。
【００１１】
これらの空孔の深さは、２〜６μｍであり、ドライエッチングやフォーカスドイオンビームエッチング等により形成される。
【００１２】
一般にこれらのエッチング法で用いられるモニタ法として、プラズマ発光分光法や干渉振動法などがある。しかし、これらのモニタ法を前述の空孔の形成の場合に使用した場合は、空孔の膜方向断面積の合計が試料表面積の一部にしかならないので、有効性が大きく低下する。
【００１３】
このため、多くの場合、時間の管理でエッチング深さを制御することになるが、この場合の制御性は±１０パーセント程度であり、空孔の深さを制御性よく形成するのは難しく、その結果、歩留まりが小さくなり、素子特性のバラツキも大きくなる。よって、従来の構成の２次元フォトニック結晶ＶＣＳＥＬを安価で量産するのは困難である。
【非特許文献１】Ｎ．Ｙｏｋｏｕｃｈｉ，  Ｋ．Ｄ．Ｃｈｏｑｕｅｔｔｅ  ｅｔ  ａｌ．，  Ａｐｐｌｉｅｄ  Ｐｈｙｓｉｃｓ  Ｌｅｔｔｅｒｓ，Ｖｏｌ．８２，ｐｐ１３４４−１３４６（２００３）
【非特許文献２】Ｄ．Ｓ．Ｓｏｎｇ，Ｙ．Ｈ．Ｌｅｅ  ｅｔ  ａｌ．，  Ａｐｐｌｉｅｄ  Ｐｈｙｓｉｃｓ  Ｌｅｔｔｅｒｓ，Ｖｏｌ．８０，ｐｐ３９０１−３９０３（２００２）
【発明の開示】
【発明が解決しようとする課題】
【００１４】
本発明は、制御性良くフォトニック結晶空孔を形成できる素子構造を有することにより、歩留よく、素子特性のバラツキが小さい、制御された横モードをもつ高出力な面発光レーザ及び光伝送システムを提供することを目的としている。
【課題を解決するための手段】
【００１５】
上記目的を達成するために、請求項１記載の発明は、半導体基板上に、下部半導体多層膜反射鏡、下部スペーサ層、活性層、上部スペーサ層、第１の上部半導体多層膜反射鏡、第２の上部多層膜反射鏡が順次に設けられ、前記第１の上部半導体多層膜反射鏡は、複数の低屈折率孔を有する２次元フォトニック結晶構造と、導電性領域と高抵抗領域とからなる電流狭窄層とを備え、第１の上部半導体多層膜反射鏡に上部電極が接続されていることを特徴としている。
【００１６】
また、請求項２記載の発明は、請求項１記載の面発光レーザにおいて、前記２次元フォトニック結晶構造を形成する低屈折率孔の内部は、第１の上部半導体多層膜反射鏡よりも低い屈折率の材料で被覆又は充填されていることを特徴としている。
【００１７】
また、請求項３記載の発明は、請求項１または請求項２記載の面発光レーザにおいて、前記第２の上部多層膜反射鏡の少なくとも一部が誘電体多層膜で形成されていることを特徴としている。
【００１８】
また、請求項４記載の発明は、請求項３記載の面発光レーザにおいて、第２の上部多層膜反射鏡の一部が前記上部電極の少なくとも一部の上に設けられていることを特徴としている。
【００１９】
また、請求項５記載の発明は、請求項１乃至請求項４のいずれか一項に記載の面発光レーザにおいて、前記第１の上部半導体多層膜反射鏡は、複数の高抵抗領域形成用孔を有しており、前記電流狭窄層は、前記高抵抗領域形成用孔の周辺に形成された高抵抗領域と、高抵抗領域に囲まれた少なくとも１つの導電性領域とからなることを特徴としている。
【００２０】
また、請求項６記載の発明は、請求項５記載の面発光レーザにおいて、前記電流狭窄層の導電性領域は、Ａｌ（Ｇａ）Ａｓ層からなり、前記電流狭窄層の高抵抗領域は、Ａｌ（Ｇａ）Ａｓが前記高抵抗領域形成用孔を通して供給された酸化種により酸化された層からなることを特徴としている。
【００２１】
また、請求項７記載の発明は、請求項５または請求項６記載の面発光レーザにおいて、前記複数の高抵抗領域形成用孔の少なくとも一部の孔の少なくとも内面が、素子構成膜よりも低い屈折率の材料で被覆又は充填されていることを特徴としている。
【００２２】
また、請求項８記載の発明は、請求項１乃至請求項７のいずれか一項に記載の面発光レーザにおいて、前記活性層には、ＧａＩｎＮＡｓ系材料が用いられていることを特徴としている。
【００２３】
また、請求項９記載の発明は、請求項１乃至請求項８のいずれか一項に記載の面発光レーザが発光デバイスとして用いられていることを特徴とする光伝送システムである。
【発明の効果】
【００２４】
請求項１乃至請求項８記載の発明によれば、半導体基板上に、下部半導体多層膜反射鏡、下部スペーサ層、活性層、上部スペーサ層、第１の上部半導体多層膜反射鏡（第１上部ＤＢＲ）、第２の上部多層膜反射鏡（第２上部ＤＢＲ）が順次に設けられ、前記第１の上部半導体多層膜反射鏡（第１上部ＤＢＲ）は、複数の低屈折率孔を有する２次元フォトニック結晶構造と、導電性領域と高抵抗領域とからなる電流狭窄層とを備え、第１の上部半導体多層膜反射鏡（第１上部ＤＢＲ）に上部電極が接続されていることを特徴とする面発光レーザであり、上部ＤＢＲを下層の第１上部ＤＢＲと上層の第２上部ＤＢＲとの２つにわけ、下層の第１上部ＤＢＲの表面から低屈折率孔を形成できる構成となっているので、低屈折率孔の深さを小さくでき、高精度に再現性良く２次元フォトニック結晶構造を形成することができる。
【００２５】
すなわち、請求項１乃至請求項８記載の発明は、発振光の強度が大きい共振器部に近い部位に制御性良くフォトニック結晶空孔を形成できる素子構造を有することにより、歩留よく、素子特性のバラツキが小さい、制御された横モードをもつ高出力な面発光レーザを提供することができる。
【００２６】
特に、請求項２記載の発明では、請求項１記載の面発光レーザにおいて、前記２次元フォトニック結晶構造を形成する低屈折率孔の内部は、第１の上部半導体多層膜反射鏡よりも低い屈折率の材料で被覆又は充填されているので、安定した特性をもつ、平坦性のよいフォトニック結晶面発光レーザ（ＰＣ−ＶＣＳＥＬ）を提供することができる。
【００２７】
すなわち、２次元フォトニック結晶構造を形成する低屈折率孔の内部が低い屈折率材料で被覆又は充填されているので、第２上部多層膜反射鏡の構成材料の入り込みがなくなり、光学的に均質性のよい低屈折率孔が得られ、また、平坦性のよい第２上部多層膜反射鏡が得られる。よって、安定した特性で、平坦性のよいフォトニック結晶面発光レーザ（ＰＣ−ＶＣＳＥＬ）が得られる。
【００２８】
また、請求項３記載の発明では、請求項１または請求項２記載の面発光レーザにおいて、前記第２の上部多層膜反射鏡の少なくとも一部が誘電体多層膜で形成されているので（第２上部ＤＢＲに誘電体ＤＢＲを用いているので）、より簡便に作製できる構造を有するフォトニック結晶面発光レーザ（ＰＣ−ＶＣＳＥＬ）を提供することができる。
【００２９】
すなわち、第２上部ＤＢＲとして誘電体ＤＢＲを用いているので、第２上部ＤＢＲとして半導体ＤＢＲを用いる場合と比較して、簡便な方法で作製でき、屈折率差を大きく取れることから少ない層数で高い反射率が得られる。また、誘電体ＤＢＲは絶縁性が高いので、半導体ＤＢＲを第２上部ＤＢＲとして用いる場合と異なり、この誘電体ＤＢＲを上部電極の上に重なった構成にしても問題がない。よって、より簡便に作製できるフォトニック結晶面発光レーザ（ＰＣ−ＶＣＳＥＬ）が得られる。
【００３０】
また、請求項４記載の発明では、請求項３記載の面発光レーザにおいて、第２の上部多層膜反射鏡（第２上部ＤＢＲ）の一部が前記上部電極の少なくとも一部の上に設けられており、第２上部ＤＢＲ（第２誘電体ＤＢＲ）が上部電極の上に重なる構成となっているので、微細な形状に第２誘電体ＤＢＲと上部電極を加工する必要がなくなり、さらにより簡便に作製でき、さらに平坦性が高いフォトニック結晶面発光レーザ（ＰＣ−ＶＣＳＥＬ）を提供することができる。
【００３１】
また、請求項５記載の発明では、請求項１乃至請求項４のいずれか一項に記載の面発光レーザにおいて、前記第１の上部半導体多層膜反射鏡は、複数の高抵抗領域形成用孔を有し、前記電流狭窄層は、前記高抵抗領域形成用孔の周辺に形成された高抵抗領域と、高抵抗領域に囲まれた少なくとも１つの導電性領域とからなり、高抵抗領域形成用孔を利用して電流狭窄構造を形成する構成であるので、放熱性に劣るメサ構造をとる必要がなくなり、素子の温度が上昇しにくくなる。よって、より高出力で安定したレーザ特性をもつフォトニック結晶面発光レーザ（ＰＣ−ＶＣＳＥＬ）を提供できる。また、凹凸の大きいメサ構造をとる必要がないため、実装するための平坦化工程が不用になり、また、機械的破損の耐性が高いため、低コストで機械的強度の高いフォトニック結晶面発光レーザ（ＰＣ−ＶＣＳＥＬ）を提供できる。
【００３２】
また、請求項６記載の発明では、請求項５記載の面発光レーザにおいて、前記電流狭窄層の導電性領域は、Ａｌ（Ｇａ）Ａｓ層からなり、前記電流狭窄層の高抵抗領域は、Ａｌ（Ｇａ）Ａｓが前記高抵抗領域形成用孔を通して供給された酸化種により酸化された層からなっており、反応条件、特に熱処理温度を変えることにより適度に酸化速度を調節できるＡｌ（Ｇａ）Ａｓ層を高抵抗化可能層として用いているので、より容易に、請求項５の作用効果が得られる。
【００３３】
また、請求項７記載の発明では、請求項５または請求項６記載の面発光レーザにおいて、前記複数の高抵抗領域形成用孔の少なくとも一部の孔の少なくとも内面が、素子構成膜よりも低い屈折率の材料で被覆又は充填されているので、２次元フォトニック結晶の低屈折率孔の機能をもつことになり、光のモードの制御がより良好になり、閉じ込めがより良好になって、より出力光のモードが制限された、より低いしきい値電流をもつフォトニック結晶面発光レーザ（ＰＣ−ＶＣＳＥＬ）を提供することができる。また、高抵抗部形成用孔が、素子構成膜よりも低い屈折率材料で被覆又は充填されていることにより、高抵抗部形成用孔の内面の欠陥が低減するので、キャリアの非発光再結合が低減し、これによって、低いしきい値電流，高い発光効率のフォトニック結晶面発光レーザ（ＰＣ−ＶＣＳＥＬ）を提供することができる。
【００３４】
また、請求項８記載の発明では、請求項１乃至請求項７のいずれか一項に記載の面発光レーザにおいて、前記活性層には、ＧａＩｎＮＡｓ系材料が用いられているので、歩留まりよく、特性のバラツキが小さく、低コストな、機械的強度が高い、実装しやすい、高いレーザ特性のＧａＩｎＮＡｓ系のフォトニック結晶面発光レーザ（ＰＣ−ＶＣＳＥＬ）を得ることができる。これにより、単一モードでより高出力が得られ、より製造コストが小さい、光伝送への適用性が高いフォトニック結晶面発光レーザ（ＰＣ−ＶＣＳＥＬ）を提供することができる。
【００３５】
また、請求項９記載の発明によれば、請求項１乃至請求項８のいずれか一項に記載の面発光レーザが発光デバイスとして用いられていることを特徴とする光伝送システムであるので、より高性能なデータ伝送システムをより低コストで得ることができる。
【発明を実施するための最良の形態】
【００３６】
以下、本発明を実施するための最良の形態を図面に基づいて説明する。
【００３７】
（第１の形態）
本発明の第１の形態は、半導体基板上に、下部半導体多層膜反射鏡、下部スペーサ層、活性層、上部スペーサ層、第１の上部半導体多層膜反射鏡、第２の上部多層膜反射鏡が順次に設けられ、前記第１の上部半導体多層膜反射鏡は、複数の低屈折率孔を有する２次元フォトニック結晶構造と、導電性領域と高抵抗領域とからなる電流狭窄層とを備え、第１の上部半導体多層膜反射鏡に上部電極が接続されていることを特徴としている。
【００３８】
本発明の第１の形態では、下部半導体多層膜反射鏡、下部スペーサ層、活性層、上部スペーサ層、第１の上部半導体多層膜反射鏡（第１上部ＤＢＲ）、第２の上部多層膜反射鏡（第２上部ＤＢＲ）が順次に設けられ、前記第１の上部半導体多層膜反射鏡（第１上部ＤＢＲ）は、複数の低屈折率孔を有する２次元フォトニック結晶構造と、導電性領域と高抵抗領域とからなる電流狭窄層とを備え、第１の上部半導体多層膜反射鏡（第１上部ＤＢＲ）に上部電極が接続されていることを特徴とする面発光レーザであり、上部ＤＢＲを下層の第１上部ＤＢＲと上層の第２上部ＤＢＲとの２つにわけ、下層の第１上部ＤＢＲの表面から低屈折率孔を形成できる構成となっているので、低屈折率孔の深さを小さくでき、高精度に再現性良く２次元フォトニック結晶構造を形成することができる。
【００３９】
すなわち、第１の形態では、発振光の強度が大きい共振器部に近い部位に制御性良くフォトニック結晶空孔を形成できる素子構造を有することにより、歩留よく、素子特性のバラツキが小さい、制御された横モードをもつ高出力な面発光レーザを提供することができる。
【００４０】
（第２の形態）
また、本発明の第２の形態は、第１の形態の面発光レーザにおいて、前記２次元フォトニック結晶構造を形成する低屈折率孔の内部は、第１の上部半導体多層膜反射鏡よりも低い屈折率の材料で被覆又は充填されていることを特徴としている。
【００４１】
このように、第２の形態では、前記２次元フォトニック結晶構造を形成する低屈折率孔の内部は、第１の上部半導体多層膜反射鏡よりも低い屈折率の材料で被覆又は充填されているので、安定した特性をもつ、平坦性のよいフォトニック結晶面発光レーザ（ＰＣ−ＶＣＳＥＬ）を提供することができる。
【００４２】
すなわち、２次元フォトニック結晶構造を形成する低屈折率孔の内部が低い屈折率材料で被覆又は充填されているので、第２上部多層膜反射鏡の構成材料の入り込みがなくなり、光学的に均質性のよい低屈折率孔が得られ、また、平坦性のよい第２上部多層膜反射鏡が得られる。よって、安定した特性で、平坦性のよいフォトニック結晶面発光レーザ（ＰＣ−ＶＣＳＥＬ）が得られる。
【００４３】
（第３の形態）
また、本発明の第３の形態は、第１または第２の形態の面発光レーザにおいて、前記第２の上部多層膜反射鏡の少なくとも一部が誘電体多層膜で形成されていることを特徴としている。
【００４４】
このように、第３の形態では、前記第２の上部多層膜反射鏡の少なくとも一部が誘電体多層膜で形成されているので（第２上部ＤＢＲに誘電体ＤＢＲを用いているので）、より簡便に作製できる構造を有するフォトニック結晶面発光レーザ（ＰＣ−ＶＣＳＥＬ）を提供することができる。
【００４５】
すなわち、第２上部ＤＢＲとして誘電体ＤＢＲを用いているので、第２上部ＤＢＲとして半導体ＤＢＲを用いる場合と比較して、簡便な方法で作製でき、屈折率差を大きく取れることから少ない層数で高い反射率が得られる。また、誘電体ＤＢＲは絶縁性が高いので、半導体ＤＢＲを第２上部ＤＢＲとして用いる場合と異なり、この誘電体ＤＢＲを上部電極の上に重なった構成にしても問題がない。よって、より簡便に作製できるフォトニック結晶面発光レーザ（ＰＣ−ＶＣＳＥＬ）が得られる。
【００４６】
（第４の形態）
また、本発明の第４の形態は、第３の形態の面発光レーザにおいて、第２の上部多層膜反射鏡の一部が前記上部電極の少なくとも一部の上に設けられていることを特徴としている。
【００４７】
このように、第４の形態では、第２の上部多層膜反射鏡（第２上部ＤＢＲ）の一部が前記上部電極の少なくとも一部の上に設けられており、第２上部ＤＢＲ（第２誘電体ＤＢＲ）が上部電極の上に重なる構成となっているので、微細な形状に第２誘電体ＤＢＲと上部電極を加工する必要がなくなり、さらにより簡便に作製でき、さらに平坦性が高いフォトニック結晶面発光レーザ（ＰＣ−ＶＣＳＥＬ）を提供することができる。
【００４８】
図１，図２は第１乃至第４の形態の面発光レーザの構成例を示す図である。なお、図２は２次元フォトニック結晶での断面図である。図１，図２の面発光レーザは、次のような作製工程例で形成される。
【００４９】
すなわち、まず、ＧａＡｓ，ＩｎＰ，ＧａＰ，ＧａＮＡｓ，Ｓｉ，Ｇｅなどの半導体基板上に、直接に又は中間層を介して、半導体積層膜として、下部半導体多層膜反射鏡、下部スペーサ層、活性層、上部スペーサ層、第１の上部半導体多層膜反射鏡を、エピタキシャル成長によって形成する。
【００５０】
ここで、下部半導体多層膜反射鏡（下部半導体ＤＢＲ）は、ＡｌＡｓ／ＧａＡｓ，ＡｌＧａＡｓ／ＧａＡｓ，ＧａＩｎＰ／ＧａＡｓ，ＡｌＧａＮ／ＧａＮ，ＧａＩｎＡｓＰ／ＩｎＰ，ＡｌＧａＩｎＡｓ／ＩｎＰなどの多層膜で形成される。そして、半導体基板及び下部半導体多層膜反射鏡で駆動電流の経路となる部位には、不純物をドープし導電性をもたせる。
【００５１】
また、活性層は、発振波長により選択され、基板との組み合わせとしては、次の例が挙げられる。
【００５２】
（活性層／基板）  ［発振波長帯］  ：  ＧａＩｎＡｓＰ／ＩｎＰ［１．３μｍ帯，１．５５μｍ帯］、ＧａＩｎＮＡｓ／ＧａＡｓ［１．３μｍ帯，１．５５μｍ帯］、ＧａＩｎＡｓ／ＧａＡｓ［０．９８μｍ帯］、ＧａＡｌＡｓ／ＧａＡｓ［０．８５μｍ帯］、ＧａＩｎＡｓＰ［０．７８μｍ帯］、ＡｌＧａＩｎＰ／ＧａＡｓ［０．６５μｍ帯］
【００５３】
また、上部スペーサ層，下部スペーサ層は、共振器長を調節し、また、キャリアを活性層まで輸送する機能を有している。また、上部スペーサ層，下部スペーサ層は、発光する光に透明である必要がある。また、各スペーサ層は、複数の層からなっていてもよい。上部スペーサ層，下部スペーサ層は、活性層材料に応じて、ＧａＡｓ，ＩｎＰ，ＧａＩｎＡｓＰ，ＧａＡｌＡｓ，ＡｌＧａＩｎＰ，ＧａＩｎＰなどから選択される。
【００５４】
また、第１の上部半導体多層膜反射鏡（第１上部半導体ＤＢＲ）は、ＡｌＡｓ／ＧａＡｓ，ＡｌＧａＡｓ／ＧａＡｓ，ＧａＩｎＰ／ＧａＡｓ，ＡｌＧａＮ／ＧａＮ，ＧａＩｎＡｓＰ／ＩｎＰ，ＡｌＧａＩｎＡｓ／ＩｎＰなどの多層膜で形成されている。また、第１の上部半導体多層膜反射鏡（第１上部半導体ＤＢＲ）は、下部半導体ＤＢＲとは反対の導電性をもつように不純物がドープされる。前述のエッチング深さの制御性を考慮すれば、第１上部半導体ＤＢＲの厚さは２０ペア以下であることが好ましく、後述のようにフォトニック結晶構造を形成しモード制御の効果を出現させるには、２ペア以上であることが好ましい。
【００５５】
上記半導体積層膜の成長法としては、ＭＯＣＶＤ法（ｍｅｔａｌｏｒｇａｎｉｃ  ｃｈｅｍｉｃａｌ  ｖａｐｏｒ  ｄｅｐｏｓｉｔｉｏｎ）、あるいは、ＭＯＭＢＥ法（ｍｅｔａｌｏｒｇａｎｉｃ  ｍｏｌｅｃｕｌａｒ  ｂｅａｍ  ｅｐｉｔａｘｙ）、あるいは、ＣＢＥ法（ｃｈｅｍｉｃａｌ  ｂｅａｍ  ｅｐｉｔａｘｙ）などを用いることができる。
【００５６】
そして、第１上部半導体ＤＢＲ中に、膜面方向に低損失周期構造をもつ２次元フォトニック結晶構造を形成する。
【００５７】
２次元フォトニック結晶構造としては、光の伝播軸部をコア部とし、その周りに第１上部半導体ＤＢＲよりも低い屈折率をもつ複数の低屈折率孔からなるクラッド部をなすフォトニック結晶ファイバ（ＰＣＦ）構造が望ましい。
【００５８】
これらの低屈折率孔の底面は第１上部半導体ＤＢＲ中にあることが望ましい。これは、クラッド層や活性層のある共振器部までこれらの低屈折率孔が形成されると、素子を駆動した場合、これらの孔の表面で多くのキャリアが非発光再結合し素子の特性を低下させるためである。
【００５９】
また、低屈折率孔の内部が、第１の上部半導体多層膜反射鏡よりも低い屈折率材料で被覆又は充填されていることが、第１の上部半導体多層膜反射鏡の上部に形成される第２多層膜反射鏡の形成時に構成材料の不規則な入り込みがなくなり、また、第２多層膜反射鏡の平坦性が確保されるので、望ましい。低屈折率孔の内部の被覆又は充填物は、ポリイミドなどの有機高分子、ＳｉＯ２，ＳｉＯＮ，Ａｌ２Ｏ３などの無機物などからなる。
【００６０】
低屈折率孔の形成法としては、ドライエッチング法又はウェットエッチング法をとり得るが、サイドエッチの速度に対して垂直方向のエッチング速度が大きいので、ドライエッチングが好ましい。さらには、ドライエッチングの方式としては、よりエッチング異方性を大きくとれるＩＣＰ（Ｉｎｄｕｃｔｉｖｅｌｙ  Ｃｏｕｐｌｅｄ  Ｐｌａｓｍａ）エッチング法やＥＣＲ（Ｅｌｅｃｔｒｏｎ  Ｃｙｃｒｏｔｒｏｎ  Ｒｅｓｏｎａｎｃｅ）エッチング法などの高密度プラズマ源を用いる方式が好ましい。この孔の断面形状は、閉じた形状であれば良く、円形，矩形，楕円形などがとれるが、形については限定されない。また、この孔の数，配置についても限定されない。
【００６１】
この２次元フォトニック結晶構造を形成する前か後に、発光部近傍に高抵抗領域を形成して電流狭窄構造を作製する。
【００６２】
電流狭窄構造を形成する方法としては、従来構造の面発光レーザ（ＶＣＳＥＬ）の作製で用いられる方法と同じ方法が使用できる。すなわち、代表的な方法として、プロトンイオン注入法や選択酸化法を使用できる。
【００６３】
プロトンイオン注入法は、素子構成膜の表面よりプロトンをイオン注入し高抵抗領域を形成する方法であり、例えば、文献［Ｂ．Ｔｅｌｌ  ｅｔ  ａｌ．，Ａｐｐｌ．  Ｐｈｙｓ．  Ｌｅｔｔ．，  ５７（１９９０）１８５５］に示されている。
【００６４】
また、選択酸化法は、高抵抗化可能層［Ａｌ（Ｇａ）Ａｓ膜］を含む素子構成膜を表面からエッチングにより高抵抗化可能層の側壁が露出するようにメサ状に加工した後、Ａｌ（Ｇａ）Ａｓ膜のメサ側壁から水蒸気又はＯ２ガスを導入し、４００℃程度の熱処理でＡｌ（Ｇａ）Ａｓ膜を酸化して高抵抗領域を形成する方法であり、例えば、文献［Ｋ．Ｄ．Ｃｈｏｑｕｅｔｔｅ  ｅｔ  ａｌ．ＩＥＥＥ  Ｐｈｏｔｏｎｉｃｓ  Ｔｅｃｈｏｌｏｇｙ  Ｌｅｔｔｅｒｓ．  ７（１９９５）１２３７］に示されている。
【００６５】
このように電流狭窄構造を形成する方法としては、プロトンイオン注入法や選択酸化法を使用できるが、以下では、酸化した領域と酸化しない領域との屈折率の差が大きく光を閉じ込める作用も大きい点と、作製が容易な点とから、選択酸化法で狭窄部を形成する場合で説明する。
【００６６】
選択酸化法で狭窄部を形成する場合、高抵抗化可能層の材料をＡｌｘＧａ１−ｘＡｓ（０＜ｘ≦１）［以下、Ａｌ（Ｇａ）Ａｓとする］とし、ｘの値を０．９５以上とすることが、酸化速度が制御可能なほどの大きさになるので望ましい。
【００６７】
高抵抗化可能層は、スペーサ層中に設けることもできるが、第１上部半導体ＤＢＲ中に設けるのが望ましい。
【００６８】
なお、フォトニック結晶面発光レーザ（ＰＣ−ＶＣＳＥＬ）でない従来構成の面発光レーザの場合は、酸化されない領域、つまり、Ａｌ（Ｇａ）Ａｓのままの領域からなる電流狭窄部の面積は、単一モード発振を得るためには、５×５μｍ２以下である必要があるが、ＰＣ−ＶＣＳＥＬの場合はフォトニック結晶部を適正化すれば１５×１５μｍ２以上でも単一モード発振が得られる。
【００６９】
次に、第１の上部半導体多層膜反射鏡（第１上部半導体ＤＢＲ）上に、Ａｕなどを主体にした金属からなる上部電極を形成する。上部電極は、光出力が素子表面方向の場合、光出力部には電極が形成されない形状に、リフトオフ法，あるいは金属マスクを用いた蒸着法等により形成される。
【００７０】
次に、第１の上部半導体多層膜反射鏡（第１上部半導体ＤＢＲ），上部電極上に、第２の上部多層膜反射鏡（第２上部ＤＢＲ）を形成する。第２上部ＤＢＲとしては、半導体ＤＢＲもとり得るが、第２上部ＤＢＲが形成される試料表面には、多数の低屈折率孔と電極が存在するので、半導体のエピタキシャル成長は困難である。このことから、第２上部ＤＢＲとしては、作製が簡便な上に屈折率差を大きくとれる（すなわち、少ない層数で高い反射率が得られる）誘電体多層膜反射鏡（誘電体ＤＢＲ）が望ましい。
【００７１】
誘電体ＤＢＲの例としては、ＺｒＯ２／ＳｉＯ２，ＭｇＯ／ＳｉＯ２，ＭｇＯ／Ｓｉ，Ａｌ２Ｏ３／ＭｇＦ２などの多層膜が挙げられる。誘電体ＤＢＲ層は、絶縁体なので、上部電極のパッド部を除いた上部電極全面のみならずアレイ全面に形成できる。誘電体膜と電極膜の成長法としては、電子ビーム蒸着法，スパッタリング法，抵抗加熱法、ＣＶＤ法（ｃｈｅｍｉｃａｌ  ｖａｐｏｒ  ｄｅｐｏｓｉｔｉｏｎ）などを用いることができる。
【００７２】
次に、下部スペーサ層と半導体基板との間のいずれかの層の少なくとも一部の領域に接続させて下部電極を形成する（図１の例では、半導体基板の裏面に下部電極を形成している）。
【００７３】
なお、このようなフォトニック結晶面発光レーザ（ＰＣ−ＶＣＳＥＬ）を例えばアレイ化する場合（例えば、面発光レーザ素子を例えば２次元に配列して面発光レーザアレイとする場合）、面発光レーザ素子の分離領域は、狭いトレンチ構造を設けたり、プロトンや酸素イオンのイオン注入等で形成される。
【００７４】
図１の面発光レーザでは、上部電極，下部電極にキャリアを注入してレーザ発振させることができる。発振光のモードは、２次元フォトニック結晶部で制限され、特定のモードをもつ光だけが高い出力で得られる。
【００７５】
（第５の形態）
本発明の第５の形態は、第１乃至第４のいずれかの形態の面発光レーザにおいて、前記第１の上部半導体多層膜反射鏡は、複数の高抵抗領域形成用孔を有し、前記電流狭窄層は、前記高抵抗領域形成用孔の周辺に形成された高抵抗領域と、高抵抗領域に囲まれた少なくとも１つの導電性領域とからなることを特徴としている。
【００７６】
このように、第５の形態では、前記第１の上部半導体多層膜反射鏡は、複数の高抵抗領域形成用孔を有し、前記電流狭窄層は、前記高抵抗領域形成用孔の周辺に形成された高抵抗領域と、高抵抗領域に囲まれた少なくとも１つの導電性領域とからなり、高抵抗領域形成用孔を利用して電流狭窄構造を形成する構成であるので、放熱性に劣るメサ構造をとる必要がなくなり、素子の温度が上昇しにくくなる。よって、より高出力で安定したレーザ特性をもつフォトニック結晶面発光レーザ（ＰＣ−ＶＣＳＥＬ）を提供できる。また、凹凸の大きいメサ構造をとる必要がないため、実装するための平坦化工程が不用になり、また、機械的破損の耐性が高いため、低コストで機械的強度の高いフォトニック結晶面発光レーザ（ＰＣ−ＶＣＳＥＬ）を提供できる。
【００７７】
（第６の形態）
本発明の第６の形態は、第５の形態の面発光レーザにおいて、前記電流狭窄層の導電性領域は、Ａｌ（Ｇａ）Ａｓ層からなり、前記電流狭窄層の高抵抗領域は、Ａｌ（Ｇａ）Ａｓが前記高抵抗領域形成用孔を通して供給された酸化種により酸化された層からなることを特徴としている。
【００７８】
このように、第６の形態では、前記電流狭窄層の導電性領域は、Ａｌ（Ｇａ）Ａｓ層からなり、前記電流狭窄層の高抵抗領域は、Ａｌ（Ｇａ）Ａｓが前記高抵抗領域形成用孔を通して供給された酸化種により酸化された層からなっており、反応条件、特に熱処理温度を変えることにより適度に酸化速度を調節できるＡｌ（Ｇａ）Ａｓ層を高抵抗化可能層として用いているので、より容易に、第５の形態の作用効果が得られる。
【００７９】
（第７の形態）
本発明の第７の形態は、第５または第６の形態の面発光レーザにおいて、前記複数の高抵抗領域形成用孔の少なくとも一部の孔の少なくとも内面が、素子構成膜よりも低い屈折率の材料で被覆又は充填されていることを特徴としている。
【００８０】
このように、第７の形態では、前記複数の高抵抗領域形成用孔の少なくとも一部の孔の少なくとも内面が、素子構成膜よりも低い屈折率の材料で被覆又は充填されているので、２次元フォトニック結晶の低屈折率孔の機能をもつことになり、光のモードの制御がより良好になり、閉じ込めがより良好になって、より出力光のモードが制限された、より低いしきい値電流をもつフォトニック結晶面発光レーザ（ＰＣ−ＶＣＳＥＬ）を提供することができる。また、高抵抗部形成用孔が、素子構成膜よりも低い屈折率材料で被覆又は充填されていることにより、高抵抗部形成用孔の内面の欠陥が低減するので、キャリアの非発光再結合が低減し、これによって、低いしきい値電流，高い発光効率のフォトニック結晶面発光レーザ（ＰＣ−ＶＣＳＥＬ）を提供することができる。
【００８１】
図３は第５乃至第７の形態の面発光レーザの構成例を示す図である。図３の面発光レーザは、次のような作製工程例で形成される。
【００８２】
すなわち、図３の構成例も、図１，図２の構成例と同様にして、半導体積層膜を形成する。なお、この半導体積層膜の第１上部半導体ＤＢＲ中に高抵抗化可能層Ａｌ（Ｇａ）Ａｓ膜を含ませる。
【００８３】
次に、第１上部半導体ＤＢＲ表面からエッチングし、図１，図２の構成例と同様な低屈折率孔と、高抵抗領域形成用孔とを形成する。
【００８４】
エッチング法により、低屈折率孔と高抵抗領域形成用孔とは、同時に作製される場合もあるし、一方の領域をレジストやＳｉＯ２膜等でマスクして別々に作製される場合もある。
【００８５】
高抵抗領域形成用孔は、酸化種をこの孔を通して供給してＡｌ（Ｇａ）Ａｓ膜を酸化させるので、Ａｌ（Ｇａ）Ａｓ膜を貫通している必要がある。また、高抵抗領域形成用孔の底部は、キャリアが非発光再結合を低減させるため第１上部半導体ＤＢＲ中にあることが望ましい。この高抵抗領域形成用孔の断面形状は、閉じた形状であればよく、円形，矩形，楕円形などがとれるが、形については限定されない。また、この孔の数，配置についても限定されない。
【００８６】
次に、高抵抗領域形成用孔から水蒸気又はＯ２ガスを導入し、４００℃程度の熱処理でＡｌ（Ｇａ）Ａｓ膜を酸化して、各高抵抗領域形成用孔から広がる高抵抗領域を繋げ、広い領域の高抵抗領域を形成し、電流狭窄構造を作製する。
【００８７】
次に、高抵抗領域形成用孔と低屈折率孔の内部を、第１の上部半導体多層膜反射鏡よりも低い屈折率材料で被覆又は充填することが、第１の上部半導体多層膜反射鏡の上部に形成される第２多層膜反射鏡の形成時に構成材料の不規則な入り込みがなくなり、また、第２多層膜反射鏡の平坦性が確保されるので、望ましい。高抵抗領域形成用孔と低屈折率孔の内部の被覆又は充填物は、ポリイミドなどの有機高分子、ＳｉＯ２，ＳｉＯＮ，Ａｌ２Ｏ３などの無機物などからなる。
【００８８】
なお、高抵抗領域形成用孔は低屈折率孔の周辺に設けられる場合が多いが、高抵抗領域形成用孔の一部又はすべてが低屈折率孔の役割を果たす場合もある。
【００８９】
次に、図１，図２の構成例と同様に、上部電極，第２上部ＤＢＲ，下部電極，素子分離領域を形成し、図３のフォトニック結晶面発光レーザ（ＰＣ−ＶＣＳＥＬ）を作製することができる。なお、第２上部ＤＢＲは、平坦化に適する誘電体多層膜反射鏡（誘電体ＤＢＲ）が望ましい。
【００９０】
図３の面発光レーザでは、上部電極，下部電極にキャリアを注入してレーザ発振させることができる。発振光のモードは、２次元フォトニック結晶部で制限され、特定のモードをもつ光だけが高い出力で得られる。
【００９１】
（第８の形態）
本発明の第８の形態は、第１乃至第７のいずれかの形態の面発光レーザにおいて、前記活性層には、ＧａＩｎＮＡｓ系材料が用いられていることを特徴としている。
【００９２】
ＧａＩｎＮＡｓ系材料は、ＮとＡｓを含むＩＩＩ−Ｖ族混晶半導体で構成されており、具体的には、ＧａＮＡｓ、ＧａＩｎＮＡｓ、ＧａＩｎＡｓＳｂ、ＧａＩｎＮＰ、ＧａＮＰ、ＧａＮＡｓＳｂ、ＧａＩｎＮＡｓＳｂ、ＩｎＮＡｓ、ＩｎＮＰＡｓなどで構成される。
【００９３】
発振波長が１．１〜１．６μｍ程度の長波長帯面発光レーザは、発振光が石英系ファイバ中を損失少なく伝播し、Ｓｉ基板中を吸収少なく透過し、さらに、前述の面発光レーザの特長を備えているので、チップ間，チップ内，ボード間，ボード内，ＬＡＮ内の光伝送用光源としての適用性が特に高い。
【００９４】
従来、この長波長帯ＶＣＳＥＬは、端面発光型レーザとして実績のあるＩｎＰ基板上に形成するＧａＩｎＡｓＰ活性層で試みられていた。しかし、このＩｎＰ基板上のＧａＩｎＡｓＰ系ＶＣＳＥＬは、端面発光型レーザの場合と同様に、取り得る活性層周辺の材料構成では温度特性が低い。また、ＩｎＰ基板上の半導体ＤＢＲは、屈折率差の小さいＧａＩｎＡｓＰ／ＩｎＰを選択せざるを得ないので、反射率を高めるのは困難である。このため、冷却装置が必要な上、実用化には他にも多くの問題がある。
【００９５】
一方、ＧａＡｓ基板上に作製されるＧａＩｎＮＡｓ系長波長帯ＶＣＳＥＬは、温度特性が高く、屈折率差を大きくとれるため、反射率を大きくできるＡｌＧａＡｓ／ＧａＡｓやＡｌＡｓ／ＧａＡｓのＤＢＲが使える。発振波長が長いので、特に熱伝導率の高い材料同士の組み合わせであるＡｌＡｓ／ＧａＡｓ  ＤＢＲが使えるのは有利である。この点に関しては、ＧａＩｎＡｓ，ＧａＡｓＳｂでも同様の効果がある。さらに、室温環境下で発振する上、閾値電流が小さい。
【００９６】
これらの利点のため、近年、ＧａＩｎＮＡｓ系長波長帯ＶＣＳＥＬは盛んに研究開発されてきている。
【００９７】
第８の形態では、活性層には、ＧａＩｎＮＡｓ系材料が用いられているので、歩留まりよく、特性のバラツキが小さく、低コストな、機械的強度が高い、実装しやすい、高いレーザ特性のＧａＩｎＮＡｓ系のフォトニック結晶面発光レーザ（ＰＣ−ＶＣＳＥＬ）を得ることができる。これにより、単一モードでより高出力が得られ、より製造コストが小さい、光伝送への適用性が高いフォトニック結晶面発光レーザ（ＰＣ−ＶＣＳＥＬ）を提供することができる。
【００９８】
図４は第８の形態の面発光レーザの構成例を示す図である。図４の面発光レーザは、活性層に前述のＧａＩｎＮＡｓ系材料を含む活性層を用い、光を基板側に出力させる構成をとる以外は、図３の構成例と同様にして形成することができる。
【００９９】
図４の面発光レーザでは、上部電極，下部電極にキャリアを注入してレーザ発振させることができる。発振光のモードは、２次元フォトニック結晶部で制限され、特定のモードをもつ長波長帯のレーザ光が高い出力で得られる。
【０１００】
（第９の形態）
本発明の第９の形態は、第１乃至第８のいずれかの形態の面発光レーザが発光デバイスとして用いられていることを特徴とする光伝送システムである。
【０１０１】
第９の形態では、第１乃至第８のいずれかの形態の面発光レーザが発光デバイスとして用いられていることを特徴とする光伝送システムであるので、より高性能なデータ伝送システムをより低コストで得ることができる。
【０１０２】
図５，図６は第９の形態の光伝送システムの構成例を示す図である。
【０１０３】
図５の例は、ボード間の並列光伝送システムとして構成され、本発明のＶＣＳＥＬ（ＶＣＳＥＬアレイ）からの信号を複数のファイバを用いて同時に伝送するように構成されている。
【０１０４】
また、図６の例は、本発明の第８の形態のＧａＩｎＮＡｓ系ＶＣＳＥＬ（ＶＣＳＥＬアレイ）を備えたボード間のチップ間の並列空間光伝送システムとして構成され、この例の場合、ＶＣＳＥＬからの信号をＳｉ基板を透過して同時に光伝送するように構成されている。
【実施例１】
【０１０５】
図７，図８は実施例１の面発光レーザを示す図である。なお、図８は２次元フォトニック結晶での断面図である。
【０１０６】
実施例１の面発光レーザは、次のように作製することができる。
【０１０７】
すなわち、先ず、ＭＯＣＶＤ法で、ｎ−ＧａＡｓ単結晶（１００）基板上に、ｎ−ＡｌＧａＡｓ／ｎ−ＧａＡｓの３５．５ペアからなる下部半導体ＤＢＲ、下部ＧａＡｓスペーサ層、ＧａＩｎＡｓ／ＧａＡｓ  ＴＱＷ活性層、上部ＧａＡｓスペーサ層、ｐ−ＡｌＧａＡｓ／ｐ−ＧａＡｓの１０ペアからなる第１上部半導体ＤＢＲの積層膜を形成する。
【０１０８】
第１上部半導体ＤＢＲの下から２ペア目の低屈折率層はｐ−ＡｌＡｓ高抵抗可能層とする。
【０１０９】
次に、この積層膜表面にレジストを塗布する。この塗布膜から、辺の長さが５μｍの正三角形の３つの頂点で直径が３．５μｍの円形にレジストを除去した単位形を周期的に繰り返した基本パターンにおいて、発光部を設ける位置に対応する場所では１個分の円形のレジスト除去がされていないレジストパターンを形成する（図８を参照）。
【０１１０】
次に、Ｃｌ２ガスを導入するＩＣＰエッチング法で低屈折率孔を形成する。孔の底面（すなわち、孔の深さ）は、第１上部ＤＢＲの下層から３ペア目に位置するようにする。この工程で、欠陥をもつ２次元フォトニック結晶構造が形成される。三角格子で低屈折率孔がない欠陥の周辺が導波路のコア部となり、周辺の低屈折率孔が多数ある部分がクラッドとなる。
【０１１１】
次に、レジストを除去した後、プラズマＣＶＤ法によりこの低屈折率孔にＳｉＯ２を充填した後、直径５０μｍの円形メサを形成する。メサの底面は、下部半導体ＤＢＲ内に達するようにする。
【０１１２】
メサ側壁に露出したｐ−ＡｌＡｓ高抵抗可能層の端面から水蒸気を導入し、４００℃で熱処理してＡｌｘＯｙ高抵抗層を形成する。このとき、メサ中央に４００μｍ２断面のＡｌＡｓ膜が酸化されないで残るように酸化時間を制御して電流狭窄構造を形成する。
【０１１３】
次に、ポリイミド保護膜をメサ周辺に形成する。さらに、メサ上面にｐ−上部電極を接続し設ける。このとき、メサの中央の直径２０μｍ領域の電極はリフトオフ法により除去する。
【０１１４】
次に、ＥＢ蒸着法により６ペアのＺｒＯ２／ＳｉＯ２第２誘電体ＤＢＲを形成する。次に、リフトオフ法によりｐ−上部電極パターンの配線接続用パッドを露出させる。
【０１１５】
最後に、基板裏面にｎ−下部電極を形成し、フォトニック結晶面発光レーザ（ＰＣ−ＶＣＳＥＬ）を作製することができる。
【０１１６】
この実施例１のフォトニック結晶面発光レーザ（ＰＣ−ＶＣＳＥＬ）では、ｐ側電極，ｎ側電極から、それぞれ、正キャリア，負キャリアを注入すると、単一モードで高いエネルギーのレーザ光が素子表面から垂直に出力される。
【０１１７】
この実施例１のフォトニック結晶面発光レーザ（ＰＣ−ＶＣＳＥＬ）の構成では、上部ＤＢＲを２つに分けているので、高精度かつ再現性よく２次元フォトニック結晶構造を形成することが可能になり、フォトニック結晶面発光レーザ（ＰＣ−ＶＣＳＥＬ）が歩留まりよく得られる。
【０１１８】
また、２次元フォトニック結晶構造を形成する低屈折率孔の内部が、低い屈折率のＳｉＯ２で充填されているので、光学的に均質性のよい低屈折率孔が得られ、また、平坦性のよい第２上部多層膜反射鏡が得られる。よって、安定した特性のフォトニック結晶面発光レーザ（ＰＣ−ＶＣＳＥＬ）が得られる。
【０１１９】
また、第２上部ＤＢＲとして誘電体ＤＢＲを用いているので、少ない層数で高い反射率が得られる。また、誘電体ＤＢＲは絶縁性が高いので、この誘電体ＤＢＲを上部電極の上に重なった構成にしても問題がなく、より簡便な素子構成になる。よって、より簡便にフォトニック結晶面発光レーザ（ＰＣ−ＶＣＳＥＬ）が得られる。
【実施例２】
【０１２０】
図９，図１０は実施例２の面発光レーザを示す図である。なお、図１０は２次元フォトニック結晶での断面図である。
【０１２１】
実施例２の面発光レーザは、次のように作製することができる。
【０１２２】
すなわち、先ず、ＭＢＥ法で、ｎ−ＧａＡｓ単結晶（１００）基板上に、ｎ−ＡｌＧａＡｓ／ｎ−ＧａＡｓの３５．５ペアからなる下部半導体ＤＢＲ、下部ＧａＡｓスペーサ層、ＧａＩｎＡｓ／ＧａＡｓ  ＴＱＷ活性層、上部ＧａＡｓスペーサ層、ｐ−ＡｌＧａＡｓ／ｐ−ＧａＡｓの１２ペアからなる第１上部半導体ＤＢＲの積層膜を形成する。
【０１２３】
第１上部半導体ＤＢＲの下から３ペア目の低屈折率層はｐ−ＡｌＡｓ高抵抗可能層とする。
【０１２４】
次に、この積層膜表面に、欠陥部を中心として３周期の範囲で孔を持つ以外は実施例１と同じ形状のレジストパターンを形成する。次に、Ｃｌ２ガスを導入するＥＣＲエッチング法で低屈折率孔を形成する。低屈折率孔の底面（すなわち、孔の深さ）は、第１上部ＤＢＲの下層から４ペア目に位置するようにする。
【０１２５】
次に、レジストを除去した後、おおよそ直径３５μｍの範囲に形成された低屈折率孔の外側に、辺の長さが５μｍの正三角形の３つの頂点で直径が２．５μｍの円形にレジストを除去した単位形を周期的に繰り返したパターンを７０×７０μｍ２の範囲で形成する（図１０を参照）。
【０１２６】
次に、Ｃｌ２ガスを導入するＥＣＲエッチング法で高抵抗領域形成用孔を形成する。高抵抗領域形成用孔の底面は、第１上部ＤＢＲの下層から２ペア目に位置するようにする。
【０１２７】
レジスト除去後、この高抵抗領域形成用孔の内壁に露出したｐ−ＡｌＡｓ高抵抗可能層の端面から水蒸気を導入し、４００℃で熱処理し、このｐ−ＡｌＡｓ高抵抗可能層を面内方向に酸化してＡｌｘＯｙ高抵抗層を形成する。この際、近接する高抵抗領域形成用孔から成長した酸化物高抵抗層がつながり高抵抗領域を形成する。このとき、共振器を設ける位置に対応する位置に４００μｍ２断面のＡｌＡｓ層が酸化されないで残るように酸化時間を制御して電流狭窄構造を形成する。
【０１２８】
次に、プラズマＣＶＤ法で高抵抗領域形成用孔の内面にＳｉＯ２を充填する。
【０１２９】
次いで、第１上部ＤＢＲ表面の一部の領域のＳｉＯ２膜を除去した後、ｐ−上部電極パターンを形成する。すなわち、発光部上面にｐ−上部電極を接続し設ける。このとき、発光部中央の直径２５μｍの領域の電極はリフトオフ法により除去する。
【０１３０】
次に、ＥＢ蒸着法により６ペアのＭｇＯ／ＳｉＯ２第２誘電体ＤＢＲを形成する。次に、リフトオフ法によりｐ−上部電極パターンの配線接続用パッドを露出させる。
【０１３１】
最後に、基板裏面にｎ−下部電極を形成し、フォトニック結晶面発光レーザ（ＰＣ−ＶＣＳＥＬ）を作製することができる。
【０１３２】
この実施例２のフォトニック結晶面発光レーザ（ＰＣ−ＶＣＳＥＬ）では、ｐ側電極，ｎ側電極から、それぞれ、正キャリア，負キャリアを注入すると、単一モードで高いエネルギーのレーザ光が素子表面から垂直に出力される。
【０１３３】
この実施例２のフォトニック結晶面発光レーザ（ＰＣ−ＶＣＳＥＬ）の構成では、実施例１の作用効果に加えて、高抵抗領域形成用孔を利用しているので、メサ構造をとる必要がなくなる。このため、素子の温度が上昇しにくくなり、より高出力で安定したレーザ特性をもつフォトニック結晶面発光レーザ（ＰＣ−ＶＣＳＥＬ）が得られる。
【０１３４】
また、実装するための平坦化工程が不用な、また、機械的破損の耐性が高いフォトニック結晶面発光レーザ（ＰＣ−ＶＣＳＥＬ）が得られる。
【０１３５】
また、高抵抗部形成用孔が低い屈折率材料で被覆又は充填されているので、次の効果が得られる。すなわち、２次元フォトニック結晶の低屈折率孔の機能をもつことになり、光のモードの制御がより良好になり、閉じ込めがより良好になるため、より出力光のモードが制限された、より低いしきい値電流をもつフォトニック結晶面発光レーザ（ＰＣ−ＶＣＳＥＬ）が得られる。また、キャリアの非発光再結合が低減し、これによって、低いしきい値電流，高い発光効率のフォトニック結晶面発光レーザ（ＰＣ−ＶＣＳＥＬ）が得られる。
【実施例３】
【０１３６】
図１１は実施例３の面発光レーザを示す図である。
【０１３７】
実施例３の面発光レーザは、次のように作製することができる。
【０１３８】
すなわち、先ず、実施例２と同様の積層膜を形成する。
【０１３９】
次に、この積層膜表面に、実施例２での低屈折率孔を作製するパターンと高抵抗領域形成用孔を作製するパターンとを重ねたレジストパターンを形成する。次に、Ｃｌ２ガスを導入するＥＣＲエッチング法で低屈折率孔と高抵抗領域形成用孔とを形成する。両方の孔の底面（すなわち、深さ）は、第１上部ＤＢＲの下層から２ペア目に位置するようにする。
【０１４０】
レジスト除去後、プラズマＣＶＤ法で低屈折率孔にＳｉＯ２を充填する。
【０１４１】
次に、高抵抗領域形成用孔の内壁に露出したｐ−ＡｌＡｓ高抵抗可能層の端面から水蒸気を導入し、４００℃で熱処理し、このｐ−ＡｌＡｓ高抵抗可能層を面内方向に酸化しＡｌｘＯｙ高抵抗層を形成する。近接する孔から成長した酸化物高抵抗層がつながり高抵抗領域が形成される。このとき、発光部に対応する位置に４００μｍ２断面のＡｌＡｓ層が酸化されないで残るように酸化時間を制御して電流狭窄構造を形成する。
【０１４２】
次に、プラズマＣＶＤ法で高抵抗領域形成用孔の内面にＳｉＯ２を充填する。
【０１４３】
後の工程を実施例２と同様にして実施し、フォトニック結晶面発光レーザ（ＰＣ−ＶＣＳＥＬ）を作製することができる。
【０１４４】
この実施例３のフォトニック結晶面発光レーザ（ＰＣ−ＶＣＳＥＬ）では、ｐ側電極，ｎ側電極から、それぞれ、正キャリア，負キャリアを注入すると、単一モードで高いエネルギーのレーザ光が素子表面から垂直に出力される。
【０１４５】
この実施例３のフォトニック結晶面発光レーザ（ＰＣ−ＶＣＳＥＬ）の構成では、実施例１，実施例２の作用効果に加えて、低屈折率孔と高抵抗領域形成用孔を同時に形成しているので、より簡便にフォトニック結晶面発光レーザ（ＰＣ−ＶＣＳＥＬ）が得られる。
【実施例４】
【０１４６】
図１２，図１３は実施例４の面発光レーザを示す図である。なお、図１３は２次元フォトニック結晶での断面図である。
【０１４７】
実施例４の面発光レーザは、次のように作製することができる。
【０１４８】
すなわち、先ず、ＭＯＣＶＤ法で、ｎ−ＧａＡｓ単結晶（１００）基板上に、ｎ−ＡｌＧａＡｓ／ｎ−ＧａＡｓの２５．５ペアからなる下部半導体ＤＢＲ、下部ＧａＡｓスペーサ層、ＧａＩｎＮＡｓ／ＧａＡｓ  ＴＱＷ活性層、上部ＧａＡｓスペーサ層、ｐ−ＡｌＧａＡｓ／ｐ−ＧａＡｓの１２ペアからなる第１上部半導体ＤＢＲの積層膜を形成する。
【０１４９】
第１上部半導体ＤＢＲの下から３ペア目の低屈折率層はｐ−ＡｌＡｓ高抵抗可能層とする。
【０１５０】
次に、この積層膜表面に、辺の長さが５μｍの正方形の４つの頂点で直径が３．５μｍの円形にレジストを除去した単位形を周期的に繰り返した基本パターンにおいて、発光部を設ける位置に対応する場所では１個分の円形のレジスト除去がされていない欠陥をもつレジストパターンを形成する（図１３を参照）。このレジストパターンは、欠陥部を中心として面内方向におおよそ３周期の範囲で孔を持つ。
【０１５１】
次に、Ｃｌ２ガスを導入するＥＣＲエッチング法で低屈折率孔を形成する。孔の底面（すなわち、孔の深さ）は、第１上部ＤＢＲの下層から４ペア目に位置するようにする。
【０１５２】
次に、レジストを除去した後、前記３周期の範囲に形成された低屈折率孔の外側に、辺の長さが５μｍの正方形の４つの頂点で直径が２．５μｍの円形にレジストを除去した単位形を周期的に繰り返したパターンを７０×７０μｍ２の範囲で形成する（図１３を参照）。
【０１５３】
次に、Ｃｌ２ガスを導入するＥＣＲエッチング法で高抵抗領域形成用孔を形成する。この際、孔の底面が第１上部ＤＢＲの下層から２ペア目に位置するようにする。
【０１５４】
レジスト除去後、この高抵抗領域形成用孔の内壁に露出したｐ−ＡｌＡｓ高抵抗可能層の端面から水蒸気を導入し、４００℃で熱処理し、このｐ−ＡｌＡｓ高抵抗可能層を面内方向に酸化しＡｌｘＯｙ高抵抗層を形成する。近接する孔から成長した酸化物高抵抗層がつながり高抵抗領域を形成する。このとき、共振器を設ける位置に対応する位置に約４００μｍ２断面のＡｌＡｓ層が酸化されないで残るように酸化時間を制御して電流狭窄構造を形成する。
【０１５５】
次に、プラズマＣＶＤ法で高抵抗領域形成用孔の内面にＳｉＯ２を充填する。
【０１５６】
次に、第１上部ＤＢＲ表面の一部の領域のＳｉＯ２膜を除去した後、ｐ−上部電極パターンを形成する。すなわち、発光部上面にｐ−上部電極を接続し設ける。このとき、発光部中央の直径２５μｍの領域の電極はリフトオフ法により除去する。
【０１５７】
次に、ＥＢ蒸着法により１０ペアのＭｇＯ／ＳｉＯ２第２誘電体ＤＢＲを形成する。次に、リフトオフ法によりｐ−上部電極パターンの配線接続用パッドを露出させる。
【０１５８】
最後に、基板裏面にｎ−下部電極を形成する。このとき、金属マスクを用いた蒸着法により、光出力部ではｎ−下部電極が開口するように形成する。
【０１５９】
以上の工程で、長波長帯のフォトニック結晶面発光レーザ（ＰＣ−ＶＣＳＥＬ）を作製することができる。
【０１６０】
この実施例４のフォトニック結晶面発光レーザ（ＰＣ−ＶＣＳＥＬ）では、ｐ側電極，ｎ側電極から、それぞれ、正キャリア，負キャリアを注入すると、単一モードで高いエネルギーのレーザ光が素子裏面から垂直に出力される。
【０１６１】
この実施例４のフォトニック結晶面発光レーザ（ＰＣ−ＶＣＳＥＬ）の構成では、実施例２の作用効果に加えて、単一モードでより高出力が得られ、より製造コストが小さく、光伝送に適用性の高い長波長帯のフォトニック結晶面発光レーザ（ＰＣ−ＶＣＳＥＬ）を得ることができる。
【図面の簡単な説明】
【０１６２】
【図１】第１乃至第４の形態の面発光レーザの構成例を示す図である。
【図２】第１乃至第４の形態の面発光レーザの構成例を示す図である。
【図３】第５乃至第７の形態の面発光レーザの構成例を示す図である。
【図４】第８の形態の面発光レーザの構成例を示す図である。
【図５】第９の形態の光伝送システムの構成例を示す図である。
【図６】第９の形態の光伝送システムの構成例を示す図である。
【図７】実施例１の面発光レーザを示す図である。
【図８】実施例１の面発光レーザを示す図である。
【図９】実施例２の面発光レーザを示す図である。
【図１０】実施例２の面発光レーザを示す図である。
【図１１】実施例３の面発光レーザを示す図である。
【図１２】実施例４の面発光レーザを示す図である。
【図１３】実施例４の面発光レーザを示す図である。
【図１】
2005353623.tif 000003
【図２】
2005353623.tif 000004
【図３】
2005353623.tif 000005
【図４】
2005353623.tif 000006
【図５】
2005353623.tif 000007
【図６】
2005353623.tif 000008
【図７】
2005353623.tif 000009
【図８】
2005353623.tif 000010
【図９】
2005353623.tif 000011
【図１０】
2005353623.tif 000012
【図１１】
2005353623.tif 000013
【図１２】
2005353623.tif 000014
【図１３】
2005353623.tif 000015